(57)【特許請求の範囲】
【請求項１】
アクリル系共重合体樹脂（Ａ）１００重量部と、アルキルベンゼンスルホン酸アルカリ金属塩またはアルキルスルホコハク酸アルカリ金属塩から選ばれる界面活性剤（Ｂ）０．１〜１０重量部と、１分子内に２個以上のイソシアネート基を有するポリイソシアネート化合物（Ｃ）０．０５〜５重量部とを含む粘着剤組成物であって、上記のアクリル系共重合体樹脂（Ａ）は、以下に規定するモノマー（ａ１）〜（ａ４）を含有し、（ａ１）が６０〜９８重量％、（ａ２）が０．１〜５重量％、（ａ３）が０．１〜５重量％、（ａ４）が１〜３９．８重量％であるモノマー混合物（ただし、（ａ１）〜（ａ４）の合計量が１００重量％であり且つ全モノマー中α、β−不飽和カルボン酸基を有するモノマーの含有量が２重量％以下である）を、水分散性ウレタン樹脂と１００〜１８０℃の軟化点を有する粘着付与樹脂（Ｄ）の水分散エマルジョンの存在下で、共重合することによって得られたものであり、その際、粘着付与樹脂（Ｄ）は、前記の粘着剤組成物１００重量部に対し、２〜４０重量部に相当する量で使用されることを特徴とする粘着剤組成物。
（ａ１）：一般式ＣＨ２＝ＣＲ１ＣＯＯＲ２（式中、Ｒ1は水素またはメチル基、Ｒ2は炭素数が４〜１８のアルキル基）で表されるアルキル（メタ）アクリレートモノマーの少なくとも１種
（ａ２）：ピロリドン基、モルホリノ基、グリシジル基、ニトリル基またはＮアルキル置換を含むアミド基の群から選ばれる官能基を有するラジカル重合性モノマーの少なくとも１種
（ａ３）：イソシアネートと反応する官能基を有するモノマーの少なくとも１種
（ａ４）その他の単官能ラジカル重合性モノマーの少なくとも１種
【請求項２】
アクリル系共重合体樹脂（Ａ）が前記のモノマー（ａ１）〜（ａ４）に加えて一分子内に２個以上のラジカル重合性不飽和基を有するモノマー（ａ５）０．０１〜１重量％（（ａ１）〜（ａ４）の合計量に対する割合）を共重合して得られたものである請求項１に記載の粘着剤組成物。
【請求項３】
界面活性剤（Ｂ）が下記一般式（１）で表される界面活性剤である請求項１又は２に記載の粘着剤組成物。
【化１】
0004061450.tif 000009
（ただし、Ｒは炭素数が４〜２０の脂肪族または芳香族炭化水素、ＭはＮａまたはＫを表す。）
【請求項４】
アクリル系共重合体樹脂（Ａ）が界面活性剤（Ｂ）の存在下にアゾ系開始剤を使用して乳化重合して得られたものである請求項１に記載の粘着剤組成物。
【請求項５】
粘着付与樹脂（Ｄ）の水分散エマルジョンがロジンエマルジョンである請求項１〜４の何れかに記載の粘着剤組成物。
【請求項６】
合成樹脂製基材の少なくとも片面に金属薄膜層が設けられ、当該金属薄膜層面に請求項１〜５の何れかに記載の粘着剤組成物から成る粘着剤層が設けられていることを特徴とする粘着ラベル又はテープ。
【発明の詳細な説明】
【０００１】
【発明の属する技術分野】
本発明は、粘着剤組成物および粘着ラベル又はテープに関し、詳しくは、耐湿熱性に優れているために合成樹脂製基材の表面に設けられた金属薄膜層に貼付けられて高温高湿度下に長時間暴露されても金属薄膜層を劣化させることがなく、しかも、各種の被着体への接着力および保持力に優れた水性粘着剤組成物および粘着ラベル又はテープに関する。
【０００２】
【従来の技術】
従来の粘着ラベルに使用されている粘着剤としては、（メタ）アクリル酸アルキルエステルが主成分モノマーである共重合体を主体とするアクリル系粘着剤がある。そして、一般に、凝集力付与成分として、また、接着性改良あるいは架橋起点導入成分として、（メタ）アクリル酸の様なα，β−不飽和カルボン酸が共重合されることが多い。
【０００３】
ところで、金属蒸着粘着ラベル、すなわち、合成樹脂製基材（フィルム）の表面に設けられた金属薄膜層の表面に粘着剤層を設けて成る粘着ラベルの粘着剤として、上記の様なアクリル系粘着剤を使用した場合、高温高湿度雰囲気下の長時間暴露により、金属薄膜層が劣化してフィルムの透明化が起こるという問題がある。斯かる問題点の原因としては、前記のα，β−不飽和カルボン酸による腐食が考えられるが、その解決策としてα，β−不飽和カルボン酸量を少なくした場合は、充分な接着性および保持性が得られないとう問題がある。
【０００４】
上記の問題点を解決するため、特開平６−３４０８５１号公報や特開平８−２０９０９９号公報には、カルボキシル基を有しないアクリル系ポリマーと特定量のポリイソシアネート架橋剤から成る粘着剤の使用が提案されているが、これらの粘着剤は、何れも溶剤系の粘着剤である。また、特開平８−２７４３６号公報や特開平１０−１９５３９号公報には、紫外線硬化性樹脂またはブチルゴムを下塗り剤として塗布した金属蒸着粘着シートが開示されているが、工程が複雑になりコスト高となる。
【０００５】
また、アルミニウム等の金属が表面に蒸着されたフィルム基材上に粘着剤層を形成する場合、通常の樹脂フィルム上に直接粘着剤を塗布する場合に比べて基材に対する密着性が悪い。このため、粘着テープを被着体に貼り付けた後に引き剥がした場合、粘着剤が基材から剥がれて被着体に粘着剤が転移する（いわゆる糊残り）といった問題が生じる。
【０００６】
一方、近年、環境への配慮から揮発性有機溶剤を含む溶剤系粘着剤から水性粘着剤への転換が進んでいる。しかしながら、水性粘着剤の場合、金属薄膜を有する基材に対しては溶剤系粘着剤での問題に加え、界面活性剤を必要とするため界面活性剤の蒸着面への影響も避けられない。このため、下塗り剤などを塗布することなく金属薄膜層面に粘着剤層を形成できる水性の粘着剤組成物は、未だに提案されてない状況にある。
【０００７】
【発明が解決しようとする課題】
本発明は、上記実情に鑑みなされたものであり、その目的は、上記の従来の問題点を解消し、耐湿熱性と接着力・保持力に優れたアクリル系の粘着剤組成物および当該粘着剤組成物を使用した金属蒸着粘着ラベル又はテープを提供することにある。
【０００８】
【課題を解決するための手段】
本発明者らは、鋭意検討を重ねた結果、特定のモノマー組成を有するアクリル系共重合体樹脂（Ａ）、界面活性剤（Ｂ）及び架橋剤としてのポリイソシアネート化合物（Ｃ）を含有する粘着剤が金属薄膜層面を劣化させることなく、各種基材への接着力および保持力に優れた水性の粘着剤であることを見出し、本発明の完成に至った。
【０００９】
すなわち、本発明の第１の要旨は、アクリル系共重合体樹脂（Ａ）１００重量部と、アルキルベンゼンスルホン酸アルカリ金属塩またはアルキルスルホコハク酸アルカリ金属塩から選ばれる界面活性剤（Ｂ）０．１〜１０重量部と、１分子内に２個以上のイソシアネート基を有するポリイソシアネート化合物（Ｃ）０．０５〜５重量部とを含む粘着剤組成物であって、上記のアクリル系共重合体樹脂（Ａ）は、以下に規定するモノマー（ａ１）〜（ａ４）を含有し、（ａ１）が６０〜９８重量％、（ａ２）が０．１〜５重量％、（ａ３）が０．１〜５重量％、（ａ４）が１〜３９．８重量％であるモノマー混合物（ただし、（ａ１）〜（ａ４）の合計量が１００重量％であり且つ全モノマー中α、β−不飽和カルボン酸基を有するモノマーの含有量が２重量％以下である）を、水分散性ウレタン樹脂と１００〜１８０℃の軟化点を有する粘着付与樹脂（Ｄ）の水分散エマルジョンの存在下で、共重合することによって得られたものであり、その際、粘着付与樹脂（Ｄ）は、前記の粘着剤組成物１００重量部に対し、２〜４０重量部に相当する量で使用されることを特徴とする粘着剤組成物に存する。
【００１０】
（ａ１）：一般式ＣＨ2＝ＣＲ1ＣＯＯＲ2（式中、Ｒ1は水素またはメチル基、Ｒ2は炭素数が４〜１８のアルキル基）で表されるアルキル（メタ）アクリレートモノマーの少なくとも１種
【００１１】
（ａ２）：ピロリドン基、モルホリノ基、グリシジル基、ニトリル基またはＮアルキル置換を含むアミド基の群から選ばれる官能基を有するラジカル重合性モノマーの少なくとも１種
【００１２】
（ａ３）：イソシアネートと反応する官能基を有するモノマーの少なくとも１種
【００１３】
（ａ４）その他の単官能ラジカル重合性モノマーの少なくとも１種
【００１４】
そして、本発明の第２の要旨は、合成樹脂製基材の少なくとも片面に金属薄膜層が設けられ、当該金属薄膜層面に上記の粘着剤組成物から成る粘着剤層が設けられていることを特徴とする粘着ラベル又はテープに存する。
【００１５】
【発明の実施の形態】
以下、本発明を詳細に説明する。先ず、本発明の粘着剤組成物について説明する。なお、本明細書における「（メタ）アクリル酸」等の表記は「アクリル酸およびメタアクリル酸」等を表す。
【００１６】
＜アクリル系共重合体樹脂（Ａ）＞
本発明で使用するアクリル系共重合体樹脂（Ａ）は、以下のモノマー（ａ１）〜（ａ５）を含有する特定のモノマー混合物の共重合によって得られる。但し、モノマー（ａ５）は、好ましい態様において使用される任意の成分である。
【００１７】
モノマー（ａ１）は、一般式ＣＨ2＝ＣＲ1ＣＯＯＲ2（式中、Ｒ1は水素またはメチル基、Ｒ2は炭素数が４〜１８のアルキル基）で表されるアルキル（メタ）アクリレートモノマーである。Ｒ2の具体例としては、ｎ−ブチル基、イソブチル基、ｎ−オクチル基、２−エチルヘキシル基、イソオクチル基、イソノニル基、ラウリル基、オクタデシル基などが挙げられる。モノマー（ａ１）としては、ｎ−ブチルアクリレート、２−エチルヘキシルアクリレート、ｎ−オクチルアクリレートが好適に使用される。
【００１８】
モノマー（ａ２）は、ピロリドン基、モルホリノ基、グリシジル基、ニトリル基またはＮアルキル置換を含むアミド基の群から選ばれる官能基を有するラジカル重合性モノマーである。具体的には、Ｎ−ビニルピロリドン、アクリロイルモルホリン、グリシジルメタクリレート、（メタ）アクリロニトリル、アクリルアミド、Ｎ，Ｎ−ジメチルアクリルアミド等が挙げられる。モノマー（ａ２）としては、アクリロニトリル又はアクリルアミドが好適に使用される。
【００１９】
モノマー（ａ３）は、イソシアネートと反応する官能基を有するモノマーである。斯かるモノマーとしては、例えば、水酸基またはカルボキシル基を有するモノマーである。具体的には、ヒドロキシエチル（メタ）アクリレート、ヒドロキシプロピル（メタ）アクリレート、ヒドロキシブチル（メタ）アクリレート、（メタ）アクリル酸、マレイン酸、イタコン酸などが挙げられる。モノマー（ａ３）としては２−ヒドロキシエチル（メタ）アクリレートが好適に使用される。
【００２０】
モノマー（ａ４）は、その他の単官能ラジカル重合性モノマーである。上記（ａ１）〜（ａ３）モノマーと共重合可能で有れば特に限定されない。具体的には、メチル（メタ）アクリレート、エチル（メタ）アクリレートの様な炭素数が１〜３のアルキル基を有する（メタ）アクリレート、スチレンの様な芳香族ビニル化合物、酢酸ビニル、プロピオン酸ビニルの様なビニルエステル等が挙げられる。モノマー（ａ４）としては、メチルメタクリレート、エチルメタクリレート、スチレンの様に、ホモポリマーのＴｇが４０℃以上のモノマーが好適に使用され、最も好ましいものはメチルメタクリレートである。
【００２１】
モノマー（ａ５）は、一分子内に２個以上のラジカル重合性不飽和基を有するモノマーである。具体的には、アリル（メタ）アクリレート、エチレングリコールジ（メタ）アクリレート、トリメチロールプロパントリ（メタ）アクリレート、ポリエチレングリコールジ（メタ）アクリレートなどが挙げられる。これらのモノマーは、樹脂粒子内で架橋することにより粘着剤に凝集力を付与する効果を有する。
【００２２】
アクリル系共重合体樹脂（Ａ）における上記の各モノマーの含有量は次の通りである。
【００２３】
モノマー（ａ１）の含有量は、６０〜９８重量％（モノマー成分中）であり、好ましくは７０〜９５重量％である。（ａ１）の含有量が６０重量％未満の場合は、粘着剤の接着力およびタックが低くなり、９８重量％を超える場合は、粘着剤の凝集力が小さくなり保持力が低下するなど粘着物性のバランスがとれない。
【００２４】
モノマー（ａ２）の含有量は、０．１〜５重量％（モノマー成分中）であり、好ましくは０．５〜３重量％である。（ａ２）の含有量が０．１重量％未満の場合は、粘着剤の凝集力が小さくて粘着力および保持力が低くなり、５重量％を超える場合は、粘着物性のバランスがとれない。
【００２５】
モノマー（ａ３）の含有量は、０．１〜５重量％（モノマー成分中）であり、好ましくは０．５〜３重量％である。（ａ３）の含有量が０．１重量％未満の場合は、架橋起点となる官能基数が少ないために架橋剤が有効に働かず、粘着剤の凝集力が小さくて粘着力および保持力が低くなり、５重量％を超える場合は、貼付後初期の粘着物性のバランスがとれない。
【００２６】
モノマー（ａ４）の含有量は、１〜３９．８重量％（モノマー成分中）であり、好ましくは５〜３０重量％、更に好ましくは８〜２５重量％である。（ａ４）の含有量が１重量％未満の場合は、粘着剤の凝集力が小さくて粘着力および保持力が低くなり、３９．８重量％を超える場合には、相対的に粘着成分の割合が低下するため粘着物性のバランスがとれない。
【００２７】
モノマー（ａ５）の含有量は、上記のモノマー（ａ１）〜（ａ４）の合計量に対する割合として、通常０．０１〜１重量％、好ましくは０．１〜０．５重量％である。０．０１重量％未満の場合は十分な架橋効果が得られず、１重量％を超える場合は接着力が低下するなど粘着物性のバランスがとれないことがある。
【００２８】
本発明においては、全モノマー中α、β−不飽和カルボン酸の含有量が２重量％以下でなければならない。不飽和カルボン酸の含有量が２重量％を超える場合は、金属薄膜層面の劣化が激しくなり、本発明の目的を達成することが出来ない。不飽和カルボン酸の含有量は０．１〜１重量％が好ましい。
【００２９】
アクリル系共重合体樹脂（Ａ）のガラス転移温度（Ｔｇ）は、通常−８０℃以上−３０℃以下、好ましくは−６０℃以上−４０℃以下である。Ｔｇが低すぎると、低温時での接着性は優れるが高温時の保持力が低下するし、Ｔｇが高すぎると常温および低温での接着力が低下する。
【００３０】
上記のガラス転移温度は、下記の計算式（ＦＯＸの式）により算出される値を意味する。
【００３１】
【数１】
１／Ｔｇ＝Ｗａ／Ｔｇａ＋Ｗｂ／Ｔｇｂ＋・・・・
（式中、Ｔｇは共重合体のガラス転移温度（Ｋ）、Ｔｇａ、Ｔｇｂ・・・・は単量体ａ、単量体ｂ・・・・のホモポリマーのガラス転移温度、Ｗａ、Ｗｂ・・・・は単量体ａ、単量体ｂ・・・・の重量分率を示す。）
【００３２】
上記の計算に使用する単量体のホモポリマーのＴｇは、日本エマルジョン工業会の規格に準じた値を使用することが出来、その値は次の表１に示す。また、日本エマルジョン工業会規格に従い、ホモポリマーのＴｇが確認し得ない共重合モノマーについては、５重量％未満で有れば計算から除外することが出来る。
【００３３】
【表１】
0004061450.tif 000002
【００３４】
＜界面活性剤（Ｂ）＞
本発明ではアルキルベンゼンスルホン酸アルカリ金属塩またはアルキルスルホコハク酸アルカリ金属塩から選ばれる界面活性剤を使用する。具体的には、アルキルベンゼンスルホン酸ナトリウム塩、アルキルスルホコハク酸ナトリウム塩などが挙げられる。これらの界面活性剤は、アンモニアの様な揮発性塩基で中和されていないため、塗膜が乾燥され粘着剤層が形成された後もフリーのスルホン酸成分が存在せず金属薄膜層面を劣化させることがない。中でも、粘着剤皮膜の耐水性を向上させるために界面活性剤として分子内にラジカル重合性の不飽和結合を持ったいわゆる反応性界面活性剤を使用することが好ましい。特に好ましいのは、下記一般式（１）で表される構造の界面活性剤である。
【００３５】
【化２】
0004061450.tif 000003
（ただし、Ｒは炭素数が４〜２０の脂肪族または芳香族炭化水素、ＭはＮａまたはＫを表す。）
【００３６】
上記の構造を有する反応性界面活性剤としては、具体的には、アルキルアリルスルホコハク酸ナトリウム（「三洋化成（株）製・エレミノールＪＳ−２」）等が挙げられる。
【００３７】
本発明の粘着剤組成物において、界面活性剤（Ｂ）の含有量は、アクリル系共重合体樹脂（Ａ）１００重量部あたり、０．１〜１０重量部、好ましくは０．５〜５重量部である。界面活性剤（Ｂ）の含有量が０．１重量部未満の場合は、粘着剤組成物の保存安定性が低下し、更に、塗工した際に凝集物が発生する。一方、界面活性剤（Ｂ）の含有量が１０重量部を超える場合は、粘着剤組成物の接着力および耐水性が低下する。
【００３８】
＜ポリイソシアネート化合物（Ｃ）＞
本発明においては、架橋剤として、１分子内に２個以上のイソシアネート基を有するポリイソシアネート化合物を使用する。特に、界面活性剤を使用することなく水に分散可能な自己分散性のポリイソシアネートは、粘着剤組成物中に均一に分散できるため好ましい。斯かる水分散性ポリイソシアネートとしては、特開昭６１−２９１６１３号公報に記載されている様に、例えば、片末端水酸基のポリエチレンオキシドの付加反応などにより部分的に変性したイソシアネートのオリゴマーをを水分散可能にしたものが挙げられる。具体的には、日本ポリウレタン（株）製の「アクアネート１００」、「アクアネート２００」、住友バイエルウレタン（株）製の「ＳＢＵイソシアネート０７７２」等が挙げられる。
【００３９】
本発明の粘着剤組成物において、ポリイソシアネート化合物（Ｃ）の含有量は、アクリル系共重合体樹脂（Ａ）１００重量部あたり、０．０５〜５重量部、好ましくは０．１〜２重量部である。ポリイソシアネート化合物（Ｃ）の含有量が０．０５重量部未満の場合は、十分な架橋効果が得られずに粘着剤組成物の凝集力、基材への密着性が低下し、５重量部を超える場合は、粘着剤組成物のタック及び接着力が低下するなど粘着物性のバランスがとれない。
【００４０】
＜粘着付与樹脂（Ｄ）＞
本発明の粘着剤組成物には、基材への接着性を向上させるため水性粘着付与剤を含有させることが好ましい。水性粘着付与剤としては、ロジン系樹脂、テルペン系樹脂、石油樹脂、フェノール樹脂などが挙げられる。中でも、ロジン系粘着付与樹脂が好ましく、重合ロジンと多価アルコール（グリセリン、ペンタエリスリトール等）とのエステル類が更に好まし。ここで、重合ロジンとは、ガムロジン、ウッドロジン等の樹脂酸モノマーを、硫酸、塩化アルミニウム等の触媒を使用して二量化した樹脂酸ダイマーを言う。粘着付与樹脂（Ｄ）は、通常、乳化剤を使用して水に分散したエマルジョンとして使用される。
【００４１】
粘着付与樹脂の軟化点は、通常１００〜１８０℃、好ましくは１２０〜１７０℃、更に好ましくは、１４０〜１７０℃である。軟化点が低すぎるとタック及び接着力は得られるものの高温での保持力に欠け、軟化点が高すぎるとタックが低下する。好適な粘着付与樹脂の具体例としては、荒川化学（株）製の「スーパーエステル  Ｅ−６５０（軟化点１６０℃）」、「スーパーエステル  Ｅ−８６５（軟化点１６０℃）」等が挙げられる。
【００４２】
上記の粘着付与樹脂は、後述するアクリル系共重合体樹脂の重合時に予め反応系中に存在させてもよいし、アクリル系共重合体樹脂の製造後に添加してもよいが、一定量の粘着付与樹脂を重合させた後、更に粘着付与剤エマルジョンを添加する方法が好ましい。
【００４３】
本発明の粘着剤組成物において、粘着付与樹脂（Ｄ）の含有量は、アクリル系共重合体樹脂（Ａ）、界面活性剤（Ｂ）及びポリイソシアネート化合物（Ｃ）の合計量１００重量部あたり、２〜４０重量部、好ましくは１０〜３０重量部である。粘着付与樹脂（Ｄ）の含有量が２重量部未満の場合は、粘着剤組成物のタック及び接着力が低下し、４０重量部を超える場合は、粘着剤組成物の保持力が低下し、更に、塗工した際に凝集物が発生する傾向がある。
【００４４】
＜水性粘着剤組成物の製造法＞
本発明におけるアクリル系共重合体樹脂は、既知の重合方法の何れによっても得ることが出来、乳化重合や懸濁重合の他、有機溶媒中での溶液重合後、減圧下で有機溶媒を除去し転相により水性化する方法のいずれも可能である。中でも、水性媒体中、界面活性剤（Ｂ）及び粘着付与樹脂（Ｄ）の存在下に乳化重合する方法が好ましい。反応温度は、通常４０℃〜９５℃、好ましくは６０℃〜８５℃、反応時間は、通常１〜２４時間、好ましくは２〜８時間である。
【００４５】
重合開始剤としては、金属薄膜層面の劣化抑制の観点から、アゾ系の開始剤を使用するのが好ましい。中でも、アゾビスイソブチロニトリル、アゾビスジメチルバレロニトリル等の油溶性アゾ系開始剤が好ましい。これらの開始剤は、単独使用の他、必要に応じて複数の種類を組み合わせて使用してもよい。開始剤の使用量は、モノマー（ａ１）〜（ａ５）の合計１００重量部に対し、通常０．０１〜５重量部、好ましくは０．１〜２重量部である。
【００４６】
本発明におけるアクリル系共重合体樹脂には、その分子量調整剤として、重合時にアルキルメルカプタン等を添加することも可能である。また、アクリル系共重合体樹脂および粘着付与樹脂の他に、粘着剤の物性を向上させるため、他の樹脂成分を添加してもよい。この様な樹脂成分としては、自己分散性の水性ポリウレタンエマルジョンが好ましい。そして、水性ポリウレタンエマルジョンは、アクリル系共重合体樹脂の製造後に添加してもよいが、アクリル系共重合体樹脂の重合時に予め反応系中に存在させるのが好ましい。更に、調製された水性粘着剤組成物には、その目的とする用途に応じ、濡れ剤、造膜助剤、消泡剤、防錆剤、増粘剤、防腐剤、紫外線吸収剤、光安定剤、顔料、シリカなどの無機充填剤などを配合することも可能である。
【００４７】
次に、合成樹脂製基材の少なくとも片面に金属薄膜層が設けられ、当該金属薄膜層面に上記の粘着剤層が設けられて成る本発明の粘着ラベル又はテープについて説明する。
【００４８】
基材の合成樹脂としては、ポリエステル、ポリオレフィン、ポリウレタン、ポリクロロプレン、ポリ塩化ビニル、アクリル系樹脂などが挙げられる。これらはフィルム又はシートとして使用される。透明な合成樹脂製基材を使用した粘着ラベル又はテープは、被着体に貼付した際、基材を通して金属薄膜層による反射光が得られる利点がある。基材の厚さは、通常５〜１０００μｍ、好ましくは２０〜１００μｍである。
【００４９】
金属薄膜層としては、銀、金、銅、アルミニウム等が挙げられるが、好ましくはアルミニウムである。これらはスパッタ法、真空蒸着法などの従来既知の方法により形成される。金属薄膜層の厚さは１０００Å程度が好ましい。
【００５０】
粘着剤層の厚さは、通常５〜２００μｍ、好ましくは１０〜５０μｍである。粘着剤層の厚さが薄すぎると充分な接着力が得られず、厚すぎると塗工・乾燥工程上好ましくない。塗工方法としては、バーコ−ター、ナイフコーター等の既存の塗工方法が採用される。粘着剤組成物を直接塗布乾燥する直接法と、離型紙上に粘着剤を塗布乾燥した後、フィルム上に転写する転写法の何れでもよいが、は転写法が好適である。
【００５１】
【実施例】
以下、本発明を実施例により更に詳細に説明するが、本発明は、その要旨を超えない限り、以下の実施例に限定されるものではない。また、以下において、「部」とあるのは「重量部」、「％」とあるのは「重量％」を表す。
【００５２】
＜アクリル系水性エマルジョンの製造例＞
製造例１
攪拌機、還流冷却器、温度計、滴下漏斗を備えた反応容器に、水分散性ウレタン樹脂（ゼネカ（株）製「ＮｅｏＲｅｚ  Ｒ−９６１７」固形分濃度３５％）２３部、ロジンエマルジョン（荒川化学工業（株）製「スーパーエステル  Ｅ−８６５」固形分濃度５０％）６部、反応性スルホコハク酸系乳化剤（三洋化成（株）製「エレミノール  ＪＳ−２」固形分濃度４０％）１．２５部、水４０部を入れ、窒素雰囲気下で６０℃に加熱した。次いで、反応容器にアゾビスジメチルバレロニトリル０．３部を添加後、次のプレエマルジョンを４時間かけて滴下した。
【００５３】
なお、上記のプレエマルジョンは、２−エチルヘキシルアクリレート７８部、メチルメタクリレート１８部、２−ヒドロキシエチルメタクリレート２部、メタクリル酸０．５部、アクリロニトリル１．５部、「エレミノール  ＪＳ−２」２．５部と水５０部の混合物をホモミキサーにて機械乳化して予め調製したものである。
【００５４】
プレエマルジョンの滴下終了後、アゾビスジメチルバレロニトリル０．３部を添加した後、更に８０℃で２時間反応させた。得られた乳化物を冷却し、乳白色のアクリル樹脂水性分散体を得た。
【００５５】
製造例２〜１０
製造例１において、表３及び表４に記載のモノマーを使用した以外は製造例１と同様にしてアクリル系水性樹脂分散液を得た。
【００５６】
上記の製造例１〜１０の処方をまとめて表３及び表４に示す。表中の「界面活性剤」及び「シード粒子」の欄に使用した略号は下記の試薬を表す。なお、「モノマー組成」の欄に使用した略号は前記の表１に記載した通りである。
【００５７】
【表２】
ＪＳ−２：アルキルアリルスルホコハク酸Ｎａ（三洋化成（株）製の反応性乳化剤）
ＤＢＳＮａ：ドデシルベンゼンスルホン酸Na
ＨＳ−１０：ポリオキシエチレンアルキルアリルフェノールエーテルスルホン酸アンモニウム塩
Ｅ−８６５：荒川化学（株）製の重合ロジンエマルジョン（重合ロジンの軟化点：１６０℃）
Ｅ−６５０：荒川化学（株）製の重合ロジンエマルジョン（重合ロジンの軟化点：１６０℃）
Ｒ９６１７：ゼネカ（株）製のウレタン樹脂エマルジョン
【００５８】
【表３】
0004061450.tif 000004
【００５９】
【表４】
0004061450.tif 000005
【００６０】
＜水性粘着剤組成物の調製＞
実施例１
製造例１で得られたアクリル系水性エマルジョン１００重量部に対してロジンエマルジョン（荒川化学工業（株）製「スーパーエステルＥ−６５０」）１０重量部およびポリイソシアネート（日本ポリウレタン（株）製「アクアネート１００」）０．５重量部を添加した後に攪拌して水性粘着剤組成物を調製した。
【００６１】
実施例２〜１１及び比較例１〜５
表７〜表９に記載のアクリル系エマルジョン、ロジンエマルジョン、架橋剤を使用した以外は、実施例１と同様にしてアクリル系水性樹脂分散液を得た。
【００６２】
＜試験片作成＞
実施例および比較例で調製した水性粘着剤組成物を５０μｍアプリケーターを使用して離型紙に塗工し、１２０℃にて９０秒乾燥した。その後、アルミ蒸着層が形成されたポリエステルフィルム（厚さ５０μｍ）を蒸着面が粘着剤層に接するように離型紙上に被せて圧着し、４０℃にて３日間養生後、離型紙を剥がしてアルミ蒸着層を有する粘着テープを作成した。そして、以下に記載の評価方法で粘着テープの評価を行なった。
【００６３】
＜粘着テープの評価＞
（１）接着力：
２３℃、６５％ＲＨの条件下、荷重２ｋｇのローラーを１往復させることにより、被着体（ＳＵＳ／ＰＥＴ）に２５ｍｍ幅に裁断された試験片を圧着し、引っ張り速度３００ｍｍ／分の速度で１８０度剥離試験を行なった。
【００６４】
（２）タック：
ＪＩＳ  Ｚ０２３７に記載されたＪ．ＤＯＷ法により、傾斜角度３０度、測定温度２３℃におけるボールタックを測定した。数字はボールナンバーを表す。
【００６５】
（３）耐熱保持力：
２５ｍｍ幅に切断した粘着テープを接着面積が２５×２５ｍｍとなる様にＳＵＳ板（ＳＵＳ＃３０４・鏡面加工）に貼り合わせ、荷重２ｋｇのローラーを１往復させることにより被着体に圧着した。上記試験片の剪断方向に１ｋｇの荷重を掛けて６０℃において放置した。試験片が落下するまでの時間を測定した。
【００６６】
（４）耐湿熱性評価試験：
上記の実施例１〜１１及び比較例１〜５の各々の粘着テープを剥離紙を剥がした状態で、温度７５℃・湿度９０％雰囲気下に１週間放置して、金属薄膜層面の劣化状態を観察した。そして、次に示す基準で評価した。
【００６７】
【表５】
◎：アルミ蒸着面の劣化が見られない。
○：若干アルミ蒸着面の劣化が見られるが実用上問題がないレベル。
△：一部にアルミ蒸着面の劣化・透明化が起こる。
×：全面的にアルミ蒸着面の劣化・透明化が起こる。
【００６８】
（５）基材密着性：
上記の実施例１〜１１及び比較例１〜５の各々の粘着テープを粘着剤面同士を張り合わせ素早く引き剥がした後の粘着剤面の状態をを観察した。そして、次に示す基準で評価した。
【００６９】
【表６】
◎：粘着剤面の剥がれが見えず、強くスクラッチしても剥がれない。
○：粘着剤面の剥がれが見られない。
△：一部に粘着剤面の剥がれが起こる。
×：全面的に粘着剤面の剥がれが起こる。
【００７０】
上記の実施例および比較例の結果をまとめて表７〜表９に示す。表中、「架橋剤（Ｃ）」欄の略号「ＡＱ−１００」は、日本ポリウレタン（株）製の自己乳化性イソシアネートを表す。
【００７１】
【表７】
0004061450.tif 000006
【００７２】
【表８】
0004061450.tif 000007
【００７３】
【表９】
0004061450.tif 000008
【００７４】
【発明の効果】
本発明の粘着剤組成物は、上記の実施例からも明らかな様に、劣化防止のためのプライマーを塗工を必要とせずに金属薄膜層面上に直接に粘着剤層を形成できる。そして、高温高湿下に長期間暴露された場合においても、金属薄膜層を劣化させることなく、各種基材への接着力および保持力に優れている。従って、本発明の粘着剤組成物は、金属薄膜層を有する粘着ラベル又はテープの用途に好適に使用することが出来る。